(57)【要約】【課題】  ビニルエーテル化合物を温和な条件下、高い収率で得ることのできる方法を提供する。【解決手段】  遷移元素化合物触媒及び塩基の存在下、下記式（１）【化１】2005126395.tif 000014（式中、Ｒ1、Ｒ2、Ｒ3及びＲ4は、同一又は異なって、水素原子又は有機基を示す）で表されるビニルエステル化合物と、下記式（２）【化２】2005126395.tif 000015（式中、Ｒ5は有機基を示し、ｋは自然数を示す）で表されるヒドロキシ化合物とを、副生する水を除去しながら反応させて、対応する下記式（３）【化３】2005126395.tif 000016［式中、Ｒ5、ｋは前記に同じ。Ｒ6は、水素原子又は下記式（４）【化４】2005126395.tif 000017（式中、Ｒ2、Ｒ3、Ｒ4は前記に同じ）で表される基を示す。但し、ｋ個のＲ6のうち少なくとも１つは式（４）で表される基である］で表されるビニルエーテル化合物を生成させる。【選択図】        なし【特許請求の範囲】
【請求項１】
遷移元素化合物触媒及び塩基の存在下、下記式（１）
【化１】
2005126395.tif 000010
（式中、Ｒ1、Ｒ2、Ｒ3及びＲ4は、同一又は異なって、水素原子又は有機基を示す）
で表されるビニルエステル化合物と、下記式（２）
【化２】
2005126395.tif 000011
（式中、Ｒ5は有機基を示し、ｋは自然数を示す）
で表されるヒドロキシ化合物とを、副生する水を除去しながら反応させて、対応する下記式（３）
【化３】
2005126395.tif 000012
［式中、Ｒ5、ｋは前記に同じ。Ｒ6は、水素原子又は下記式（４）
【化４】
2005126395.tif 000013
（式中、Ｒ2、Ｒ3、Ｒ4は前記に同じ）
で表される基を示す。但し、ｋ個のＲ6のうち少なくとも１つは式（４）で表される基である］
で表されるビニルエーテル化合物を生成させることを特徴とするビニルエーテル化合物の製造法。
【請求項２】
遷移元素化合物触媒を、加熱下で系内に添加する請求項１記載のビニルエーテル化合物の製造法。
【発明の詳細な説明】
【技術分野】
【０００１】
本発明は、医薬品、農薬、ポリマーなどの原料として有用なビニルエーテル化合物の製造法に関する。
【背景技術】
【０００２】
ビニルエーテル化合物は、医薬品や農薬等の精密化学品の原料のほか、例えばレジスト用樹脂、光学樹脂、透明性樹脂、架橋性樹脂などのポリマー原料として有用である。特に、脂環式骨格やラクトン骨格などの非芳香族性の環式骨格を有するビニルエーテル化合物は、ポリマーのコモノマーとして使用した場合、透明性及びドライエッチング性を向上できるため、レジスト用樹脂の原料モノマーとして期待できる。また、ビニル基を複数個有するビニルエーテル化合物は、高い耐溶剤性を付与できるため、架橋性樹脂の原料モノマーとして好適である。さらに、ビニルエーテル化合物はアクリル系化合物と比較して低臭気性で且つ皮膚刺激性が少ないため、取扱性や作業性に優れるという利点がある。ところが、市場では、ビニルエーテル化合物はアクリル系化合物（単量体）に比べてその種類が少なく価格的にも高価であるため、十分ニーズに対応できていないのが現状である。
【０００３】
ビニルエーテル化合物の製造法として、アセチレンとアルコールとをアルカリ金属水酸化物又はアルカリ金属アルコラート触媒の存在下で反応させる方法が知られている。しかし、この方法は取り扱いにくいアセチレンを原料としている点で不利である。ビニルエーテル化合物の他の製造法として、アルコールとビニルエステルとを、強酸の水銀塩の存在下、−７５℃〜−１５℃の温度で反応させる方法が知られている（特許文献１参照）。しかし、この方法は毒性の強い水銀を使用する必要があり、しかも極めて低い温度で反応させなければならないため、工業的な製法としては好ましくない。
【０００４】
ビニルエーテル化合物のさらに他の製造法として、イリジウム化合物等の遷移元素化合物の存在下で、カルボン酸ビニルエステル化合物とヒドロキシ化合物とを反応させる方法が知られている（特許文献２参照）。この方法によれば、温和な条件下で目的のビニルエーテル化合物を簡易に得ることが可能である。しかし、この方法においても、収率の点で必ずしも十分と言えない。
【０００５】
【特許文献１】米国特許第２５７９４１１号明細書
【特許文献２】特開２００３−７３３２１号公報
【発明の開示】
【発明が解決しようとする課題】
【０００６】
従って、本発明の目的は、ビニルエーテル化合物を温和な条件下、高い収率で得ることのできる方法を提供することにある。
本発明の他の目的は、触媒の失活を抑制できるビニルエーテル化合物の製造法を提供することにある。
【課題を解決するための手段】
【０００７】
本発明者らは、前記目的を達成するため鋭意検討した結果、ビニルエステル化合物とヒドロキシ化合物とを、遷移元素化合物触媒と塩基の存在下、副生する水を除去しながら反応させると、反応が速やかに進行し、対応するビニルエーテル化合物が高い収率で得られることを見いだし、本発明を完成した。
【０００８】
すなわち、本発明は、遷移元素化合物触媒及び塩基の存在下、下記式（１）
【化１】
2005126395.tif 000002
（式中、Ｒ1、Ｒ2、Ｒ3及びＲ4は、同一又は異なって、水素原子又は有機基を示す）
で表されるビニルエステル化合物と、下記式（２）
【化２】
2005126395.tif 000003
（式中、Ｒ5は有機基を示し、ｋは自然数を示す）
で表されるヒドロキシ化合物とを、副生する水を除去しながら反応させて、対応する下記式（３）
【化３】
2005126395.tif 000004
［式中、Ｒ5、ｋは前記に同じ。Ｒ6は、水素原子又は下記式（４）
【化４】
2005126395.tif 000005
（式中、Ｒ2、Ｒ3、Ｒ4は前記に同じ）
で表される基を示す。但し、ｋ個のＲ6のうち少なくとも１つは式（４）で表される基である］
で表されるビニルエーテル化合物を生成させることを特徴とするビニルエーテル化合物の製造法を提供する。
【０００９】
この方法において、遷移元素化合物触媒を、加熱下で系内に添加してもよい。
【００１０】
なお、本明細書におけるビニルエーテル化合物、ビニルエステル化合物には、ビニル基の水素原子が置換基で置換された化合物も含まれるものとする。また、遷移元素とは、周期表IIIA族元素、IVA族元素、VA族元素、VIA族元素、VIIA族元素、VIII族元素及びIB族元素を意味する。本明細書における「有機基」とは、炭素原子含有基だけでなく、例えば、ハロゲン原子、ニトロ基、スルホン酸基などの非金属原子含有基を含む広い意味で用いる。
【発明の効果】
【００１１】
本発明の製造法によれば、ビニルエーテル化合物を温和な条件下、高い収率で製造することができる。また、触媒の失活が抑制され、触媒活性を長期間維持することができる。
【発明を実施するための最良の形態】
【００１２】
［遷移元素化合物］
本発明では遷移元素化合物（遷移元素の単体を含む）を触媒として用いる。遷移元素化合物は単独で又は２以上を組み合わせて使用できる。遷移元素には、ランタン、セリウムなどのIIIA族元素（特にランタノイド元素）；チタン、ジルコニウムなどのIVA族元素；バナジウムなどのVA族元素；クロム、モリブデン、タングステンなどのVIA族元素；マンガンなどのVIIA族元素；鉄、コバルト、ニッケル、ルテニウム、ロジウム、パラジウム、オスミウム、イリジウム、白金などのVIII族元素；銅、銀などのIB族元素が含まれる。これらの中でもVIII族元素が好ましく、特に白金族元素（ルテニウム、ロジウム、パラジウム、オスミウム、イリジウム及び白金）、とりわけイリジウムが好ましい。
【００１３】
遷移元素化合物としては、例えば、遷移元素の単体（金属）、酸化物、硫化物、水酸化物、ハロゲン化物（フッ化物、塩化物、臭化物、ヨウ化物）、硫酸塩、遷移元素を含むオキソ酸又はその塩、無機錯体などの無機化合物；シアン化物、有機酸塩（酢酸塩など）、有機錯体などの有機化合物が挙げられる。これらのなかでも特に有機錯体が好ましい。錯体の配位子には公知の配位子が含まれる。遷移元素化合物における遷移元素の価数は０〜６程度、好ましくは０〜３価であり、特にイリジウム化合物などの場合には１価又は３価が好ましい。
【００１４】
遷移元素化合物の代表的な例をイリジウムを例にとって示すと、例えば、金属イリジウム、酸化イリジウム、硫化イリジウム、水酸化イリジウム、フッ化イリジウム、塩化イリジウム、臭化イリジウム、ヨウ化イリジウム、硫酸イリジウム、イリジウム酸又はその塩（例えば、イリジウム酸カリウムなど）、無機イリジウム錯体［例えば、ヘキサアンミンイリジウム（III）塩、クロロペンタアンミンイリジウム（III）塩等］などの無機化合物；シアン化イリジウム、有機イリジウム錯体［例えば、トリス（アセチルアセトナト）イリジウム、ドデカカルボニル四イリジウム（０）、クロロトリカルボニルイリジウム（Ｉ）、ジ−μ−クロロテトラキス（シクロオクテン）二イリジウム（Ｉ）、ジ−μ−クロロテトラキス（エチレン）二イリジウム（Ｉ）、ジ−μ−クロロビス（１，５−シクロオクタジエン）二イリジウム（Ｉ）、ジ−μ−クロロジクロロビス（ペンタメチルシクロペンタジエニル）二イリジウム（III）、トリクロロトリス（トリエチルホスフィン）イリジウム（III）、ペンタヒドリドビス（トリメチルホスフィン）イリジウム（Ｖ）、クロロカルボニルビス（トリフェニルホスフィン）イリジウム（Ｉ）、クロロエチレンビス（トリフェニルホスフィン）イリジウム（Ｉ）、（ペンタメチルシクロペンタジエニル）ジカルボニルイリジウム（Ｉ）、ビス｛１，２−ビス（ジフェニルホスフィノ）エタン｝イリジウム（Ｉ）塩化物、ペンタメチルシクロペンタジエニルビス（エチレン）イリジウム（Ｉ）、カルボニルメチルビス（トリフェニルホスフィン）イリジウム（Ｉ）、（１，５−シクロオクタジエン）（ジホスフィン）イリジウム（Ｉ）ハロゲン化物、１，５−シクロオクタジエン（１，２−ビス（ジフェニルホスフィノ）エタン）イリジウム（Ｉ）ヘキサフルオロリン酸塩、（１，５−シクロオクタジエン）ビス（トリアルキルホスフィン）イリジウム（Ｉ）ハロゲン化物、ビス（１，５−シクロオクタジエン）イリジウムテトラフルオロボレート、（１，５−シクロオクタジエン）（アセトニトリル）イリジウムテトラフルオロボレート等］などの有機化合物が挙げられる。
【００１５】
好ましいイリジウム化合物にはイリジウム錯体が含まれる。これらの中でも、有機イリジウム錯体、特に、シクロペンテン、ジシクロペンタジエン、シクロオクテン、１，５−シクロオクタジエン、エチレン、ペンタメチルシクロペンタジエン、ベンゼン、トルエンなどの不飽和炭化水素；アセトニトリルなどのニトリル類；テトラヒドロフランなどのエーテル類を配位子として有する有機イリジウム錯体［例えば、ジ−μ−クロロテトラキス（シクロオクテン）二イリジウム（Ｉ）、ジ−μ−クロロテトラキス（エチレン）二イリジウム（Ｉ）、ジ−μ−クロロビス（１，５−シクロオクタジエン）二イリジウム（Ｉ）、ビス（１，５−シクロオクタジエン）イリジウムテトラフルオロボレート、（１，５−シクロオクタジエン）（アセトニトリル）イリジウムテトラフルオロボレート等］が好ましい。イリジウム化合物は単独で又は２以上を混合して使用することができる。また、イリジウム化合物と他の遷移元素化合物とを併用することもできる。
【００１６】
イリジウム化合物以外の遷移元素化合物としては、上記イリジウム化合物に対応する化合物［例えば、ジクロロ（１，５−シクロオクタジエン）ルテニウム、ジクロロ（１，５−シクロオクタジエン）白金、ジクロロビス（１，５−シクロオクタジエン）二ロジウム等］などが例示できる。イリジウム化合物以外の遷移元素化合物においても、例えば、シクロペンテン、ジシクロペンタジエン、シクロオクテン、１，５−シクロオクタジエン、エチレン、ペンタメチルシクロペンタジエン、ベンゼン、トルエンなどの不飽和炭化水素；アセトニトリルなどのニトリル類；テトラヒドロフランなどのエーテル類を配位子として有する有機錯体が特に好ましい。
【００１７】
遷移元素化合物は、そのままで又は担体に担持した形態で使用できる。前記担体としては、触媒担持用の慣用の担体、例えば、シリカ、アルミナ、シリカ−アルミナ、ゼオライト、チタニア、マグネシアなどの無機の金属酸化物や活性炭などが挙げられる。担体担持型触媒において、遷移元素化合物の担持量は、担体に対して、例えば０．１〜５０重量％、好ましくは１〜２０重量％程度である。触媒の担持は、慣用の方法、例えば、含浸法、沈殿法、イオン交換法などにより行うことができる。
【００１８】
遷移元素化合物の使用量は、反応成分として用いるヒドロキシ化合物１モルに対して、例えば０．０００１〜１モル、好ましくは０．０００２〜０．１モル、さらに好ましくは０．０００５〜０．０１モル程度である。
【００１９】
［ビニルエステル化合物］
式（１）で表されるビニルエステル化合物において、Ｒ1、Ｒ2、Ｒ3、Ｒ4は、それぞれ、水素原子又は有機基を示す。有機基としては、本反応を阻害しないような有機基（例えば、本方法における反応条件下で非反応性の有機基）であればよく、例えば、ハロゲン原子、炭化水素基、複素環式基、置換オキシカルボニル基（アルコキシカルボニル基、アリールオキシカルボニル基、アラルキルオキシカルボニル基、シクロアルキルオキシカルボニル基など）、カルボキシル基、置換又は無置換カルバモイル基、シアノ基、ニトロ基、硫黄酸基、硫黄酸エステル基、アシル基（アセチル基等の脂肪族アシル基；ベンゾイル基等の芳香族アシル基など）、アルコキシ基（メトキシ基、エトキシ基等のＣ1-6アルコキシ基など）、Ｎ，Ｎ−ジ置換アミノ基（Ｎ，Ｎ−ジメチルアミノ基、ピペリジノ基など）など、及びこれらが２以上結合した基などが挙げられる。前記カルボキシル基などは有機合成の分野で公知乃至慣用の保護基で保護されていてもよい。前記ハロゲン原子としては、フッ素、塩素、臭素及びヨウ素原子が挙げられる。これらの有機基のなかでも、炭化水素基、複素環式基などが好ましい。
【００２０】
前記炭化水素基及び複素環式基には、置換基を有する炭化水素基及び複素環式基も含まれる。前記炭化水素基には、脂肪族炭化水素基、脂環式炭化水素基、芳香族炭化水素基及びこれらの結合した基が含まれる。脂肪族炭化水素基としては、例えば、メチル、エチル、プロピル、イソプロピル、ブチル、イソブチル、ｓ−ブチル、ｔ−ブチル、ペンチル、ヘキシル、デシル、ドデシル基などの炭素数１〜２０（好ましくは１〜１０、さらに好ましくは１〜３）程度のアルキル基；ビニル、アリル、１−ブテニル基などの炭素数２〜２０（好ましくは２〜１０、さらに好ましくは２〜３）程度のアルケニル基；エチニル、プロピニル基などの炭素数２〜２０（好ましくは２〜１０、さらに好ましくは２〜３）程度のアルキニル基などが挙げられる。
【００２１】
脂環式炭化水素基としては、シクロプロピル、シクロブチル、シクロペンチル、シクロヘキシル、シクロオクチル基などの３〜２０員（好ましくは３〜１５員、さらに好ましくは５〜８員）程度のシクロアルキル基；シクロペンテニル、シクロへキセニル基などの３〜２０員（好ましくは３〜１５員、さらに好ましくは５〜８員）程度のシクロアルケニル基；パーヒドロナフタレン−１−イル基、ノルボルニル、アダマンチル、テトラシクロ［４．４．０．１2,5．１7,10］ドデカン−３−イル基などの橋かけ環式炭化水素基などが挙げられる。芳香族炭化水素基としては、フェニル、ナフチル基などの炭素数６〜１４（好ましくは６〜１０）程度の芳香族炭化水素基が挙げられる。
【００２２】
脂肪族炭化水素基と脂環式炭化水素基とが結合した炭化水素基には、シクロペンチルメチル、シクロヘキシルメチル、２−シクロヘキシルエチル基などのシクロアルキル−アルキル基（例えば、Ｃ3-20シクロアルキル−Ｃ1-4アルキル基など）などが含まれる。また、脂肪族炭化水素基と芳香族炭化水素基とが結合した炭化水素基には、アラルキル基（例えば、Ｃ7-18アラルキル基など）、アルキル置換アリール基（例えば、１〜４個程度のＣ1-4アルキル基が置換したフェニル基又はナフチル基など）などが含まれる。
【００２３】
好ましい炭化水素基には、Ｃ1-10アルキル基、Ｃ2-10アルケニル基、Ｃ2-10アルキニル基、Ｃ3-15シクロアルキル基、Ｃ6-10芳香族炭化水素基、Ｃ3-15シクロアルキル−Ｃ1-4アルキル基、Ｃ7-14アラルキル基等が含まれる。
【００２４】
上記炭化水素基は、種々の置換基、例えば、ハロゲン原子、オキソ基、ヒドロキシル基、置換オキシ基（例えば、アルコキシ基、アリールオキシ基、アラルキルオキシ基、アシルオキシ基など）、カルボキシル基、置換オキシカルボニル基（アルコキシカルボニル基、アリールオキシカルボニル基、アラルキルオキシカルボニル基など）、置換又は無置換カルバモイル基、シアノ基、ニトロ基、置換又は無置換アミノ基、スルホ基、複素環式基などを有していてもよい。前記ヒドロキシル基やカルボキシル基は有機合成の分野で慣用の保護基で保護されていてもよい。また、脂環式炭化水素基や芳香族炭化水素基の環には芳香族性又は非芳香属性の複素環が縮合していてもよい。
【００２５】
前記Ｒ1等における複素環式基を構成する複素環には、芳香族性複素環及び非芳香族性複素環が含まれる。このような複素環としては、例えば、ヘテロ原子として酸素原子を含む複素環（例えば、フラン、テトラヒドロフラン、オキサゾール、γ−ブチロラクトン環などの５員環、４−オキソ−４Ｈ−ピラン、テトラヒドロピラン、モルホリン環などの６員環、ベンゾフラン、４−オキソ−４Ｈ−クロメン、クロマン環などの縮合環、３−オキサトリシクロ［４．３．１．１4,8］ウンデカン−２−オン環、３−オキサトリシクロ［４．２．１．０4,8］ノナン−２−オン環などの橋かけ環）、ヘテロ原子としてイオウ原子を含む複素環（例えば、チオフェン、チアゾール、チアジアゾール環などの５員環、４−オキソ−４Ｈ−チオピラン環などの６員環、ベンゾチオフェン環などの縮合環など）、ヘテロ原子として窒素原子を含む複素環（例えば、ピロール、ピロリジン、ピラゾール、イミダゾール、トリアゾール環などの５員環、ピリジン、ピリダジン、ピリミジン、ピラジン、ピペリジン、ピペラジン環などの６員環、インドール、インドリン、キノリン、アクリジン、ナフチリジン、キナゾリン、プリン環などの縮合環など）などが挙げられる。上記複素環式基には、前記炭化水素基が有していてもよい置換基のほか、アルキル基（例えば、メチル、エチル基などのＣ1-4アルキル基など）、シクロアルキル基、アリール基（例えば、フェニル、ナフチル基など）などの置換基を有していてもよい。
【００２６】
好ましいＲ1、Ｒ2、Ｒ3、Ｒ4には、水素原子及び炭化水素基（例えば、Ｃ1-10アルキル基、Ｃ2-10アルケニル基、Ｃ2-10アルキニル基、Ｃ3-15シクロアルキル基、Ｃ6-10芳香族炭化水素基、Ｃ3-12シクロアルキル−Ｃ1-4アルキル基、Ｃ7-14アラルキル基など）などが含まれる。特に、Ｒ1として、メチル基、エチル基、プロピル基などのＣ1-3アルキル基及びフェニル基が好ましい。また、Ｒ2、Ｒ3、Ｒ4として、水素原子、メチル基などのＣ1-3アルキル基が特に好ましい。
【００２７】
式（１）で表されるビニルエステル化合物の代表的な例として、酢酸ビニル、酢酸イソプロペニル、酢酸１−プロペニル、酢酸２−メチル−１−プロペニル、酢酸１，２−ジメチル−１−プロペニル、プロピオン酸ビニル、プロピオン酸イソプロペニル、プロピオン酸１−プロペニル、プロピオン酸２−メチル−１−プロペニル、プロピオン酸１，２−ジメチル−１−プロペニル、ギ酸ビニル、安息香酸ビニルなどが挙げられる。
【００２８】
［ヒドロキシ化合物］
本発明の製造法では、反応成分として広範囲のヒドロキシ化合物（アルコール及びフェノール類等）を用いることができる。式（２）中、Ｒ5における有機基としては、本反応を阻害しないような有機基（例えば、本方法における反応条件下で非反応性の有機基）であればよく、例えば、前記Ｒ1、Ｒ2、Ｒ3、Ｒ4における有機基と同様のものが例示される。代表的な有機基には炭化水素基及び複素環式基が含まれる。炭化水素基、複素環式基としては、前記Ｒ1、Ｒ2、Ｒ3、Ｒ4における炭化水素基、複素環式基と同様のものを例示できる。前記炭化水素基及び複素環式基には、置換基を有する炭化水素基及び複素環式基（これらに環が縮合している場合も含む）も含まれる。置換基としては反応を阻害しないものであれば特に制限はなく、例えば、前記Ｒ1等における炭化水素基及び複素環式基が有していてもよい置換基と同様のものを例示できる。ｋはＲ5に結合しているヒドロキシル基の個数を意味し、自然数を示す。ｋは、通常１〜２０であり、好ましくは１〜１５、さらに好ましくは１〜１０程度である。
【００２９】
ヒドロキシ化合物には、第１級アルコール、第２級アルコール、第３級アルコール、フェノール類等が含まれる。また、ヒドロキシ化合物は複数のヒドロキシル基を有していてもよく、１価アルコール、２価アルコール、多価アルコール、１価フェノール、２価フェノール、多価フェノール等の何れであってもよい。
【００３０】
代表的な第１級アルコールとしては、例えば、メタノール、エタノール、１−プロパノール、１−ブタノール、２−メチル−１−プロパノール、１−ヘキサノール、１−オクタノール、１−デカノール、１−ヘキサデカノール、２−ブテン−１−オール、エチレングリコール、トリメチレングリコール、グリセリン、ヘキサメチレングリコール、ペンタエリスリトールなどの炭素数１〜３０（好ましくは１〜２０、さらに好ましくは１〜１５）程度の飽和又は不飽和脂肪族第１級アルコール；シクロヘキシルメチルアルコール、２−シクロヘキシルエチルアルコールなどの飽和又は不飽和脂環式第１級アルコール；ベンジルアルコール、２−フェニルエチルアルコール、桂皮アルコールなどの芳香族第１級アルコール；２−ヒドロキシメチルピリジンなどの複素環式第１級アルコールなどが挙げられる。また、炭化水素部位に置換基を有する第１級アルコールとして、例えば、グリコール酸メチル、グリコール酸エチル等のグリコール酸エステル；エチレングリコールモノメチルエーテル等のアルキレングリコールモノアルキルエーテル；エチレングリコールモノアセテート等のアルキレングリコールモノエステルなどが挙げられる。
【００３１】
代表的な第２級アルコールとしては、例えば、２−プロパノール、ｓ−ブチルアルコール、２−ペンタノール、３−ペンタノール、３，３−ジメチル−２−ブタノール、２−オクタノール、４−デカノール、２−ヘキサデカノール、２−ペンテン−４−オール、グリセリン、１，２−プロパンジオール、２，３−ブタンジオールや２，３−ペンタンジオールなどのビシナルジオール類などの炭素数３〜３０（好ましくは３〜２０、さらに好ましくは３〜１５）程度の飽和又は不飽和脂肪族第２級アルコール；１−シクロペンチルエタノール、１−シクロヘキシルエタノールなどの、ヒドロキシル基の結合した炭素原子に脂肪族炭化水素基と脂環式炭化水素基（シクロアルキル基など）とが結合している第２級アルコール；シクロブタノール、シクロペンタノール、シクロヘキサノール、シクロオクタノール、シクロドデカノール、２−シクロヘプテン−１−オール、２−シクロヘキセン−１−オール、２−アダマンタノール、アダマンタン環にオキソ基を有する２−アダマンタノール、２−ヒドロキシノルボルナン、３−ヒドロキシテトラシクロ［４．４．０．１2,5．１7,10］ドデカンなどの３〜２０員（好ましくは３〜１５員、さらに好ましくは５〜１５員、特に５〜８員）程度の飽和又は不飽和脂環式第２級アルコール（橋かけ環式第２級アルコールを含む）；１−フェニルエタノール、１−フェニルプロパノール、１−フェニルメチルエタノール、ジフェニルメタノールなどの芳香族第２級アルコール；１−（２−ピリジル）エタノールなどの複素環式第２級アルコールなどが例示される。
【００３２】
代表的な第３級アルコールとしては、例えば、ｔ−ブチルアルコール、ｔ−アミルアルコールなどの炭素数４〜３０（好ましくは４〜２０、さらに好ましくは４〜１５）程度の飽和又は不飽和脂肪族第３級アルコール；１−シクロヘキシル−１−メチルエタノールなどの、ヒドロキシル基の結合した炭素原子に脂肪族炭化水素基と脂環式炭化水素基（シクロアルキル基、橋かけ環式炭化水素基など）とが結合している第２級アルコール；１−メチル−１−シクロヘキサノールなどの、脂環式環（シクロアルカン環、橋かけ炭素環など）を構成する１つの炭素原子にヒドロキシル基と脂肪族炭化水素基とが結合している第３級アルコール；１−アダマンタノールなどの橋かけ炭素環の橋頭位にヒドロキシル基を有する橋かけ炭素環含有第３級アルコール；１−フェニル−１−メチルエタノールなどの芳香族第３級アルコール；１−メチル−１−（２−ピリジル）エタノールなどの複素環式第３級アルコールなどが挙げられる。
【００３３】
代表的なフェノール類としては、例えば、フェノール、クレゾール、１−ヒドロキシナフタレンなどの芳香族炭素環にヒドロキシル基が結合している化合物；２−ヒドロキシピリジン、３−ヒドロキシピリジン、４−ヒドロキシピリジン、３−ヒドロキシフラン、３−ヒドロキシチオフェンなどの芳香族複素環にヒドロキシル基が結合している化合物などが挙げられる。上記のヒドロキシ化合物の各代表的化合物は、反応を阻害しない範囲で種々の置換基を有していてもよい。
【００３４】
また、好ましいヒドロキシ化合物には、下記式（５）
【化５】
2005126395.tif 000006
（式中、環Ｚは下記式（６）〜（13）
【化６】
2005126395.tif 000007
（式中、Ｘ1、Ｘ2、Ｘ3、Ｘ4、Ｘ5、Ｘ6、Ｘ7、Ｘ8は、各環を構成する原子に結合している置換基であり、ハロゲン原子、アルキル基、ハロアルキル基、アリール基、保護基で保護されていてもよいヒドロキシル基、保護基で保護されていてもよいヒドロキシメチル基、保護基で保護されていてもよいアミノ基、保護基で保護されていてもよいカルボキシル基、保護基で保護されていてもよいスルホ基、オキソ基、ニトロ基、シアノ基、又は保護基で保護されていてもよいアシル基を示す。Ｘ1が２以上の場合、それらは互いに結合して、式中のシクロヘキサン環を構成する炭素原子と共に４員以上の環を形成していてもよい。ａ、ｂ、ｃ、ｄ、ｅ、ｆ、ｇ、ｈは０以上の整数を示す。ａ、ｂ、ｃ、ｄ、ｅ、ｆ、ｇ又はｈが２以上の場合、括弧内の置換基は同一であってもよく異なっていてもよい。ｐ、ｑ、ｒは０〜３の整数を示す）
で表される何れかの環式基を示し、Ｗ1は２価の炭化水素基を示す。ｎは０又は１を示し、ｍは１〜８の整数を示す。ｍが２以上の場合、括弧内の基は同一であってもよく異なっていてもよい］
で表される脂環式炭素骨格又はラクトン骨格を有するヒドロキシ化合物が含まれる。
【００３５】
前記Ｘ1、Ｘ2、Ｘ3、Ｘ4、Ｘ5、Ｘ6、Ｘ7、Ｘ8は各環（式中に示される環、例えばシクロヘキサン環、アダマンタン環、ノルボルナン環、テトラシクロ［４．４．０．１2,5．１7,10］ドデカン環、４−オキサトリシクロ［５．２．１．０2,6］デカン−３，５−ジオン環、γ−ブチロラクトン環、４−オキサトリシクロ［５．２．１．０2,6］デカン−３−オン環、３−オキサトリシクロ［４．２．１．０4,8］ノナン−２−オン環、３−オキサトリシクロ［４．３．１．１4,8］ウンデカン−２−オン環など）を構成する原子に結合している置換基を示す。Ｘ1等におけるハロゲン原子としては、例えば、フッ素、塩素、臭素原子などが挙げられる。Ｘ1等におけるアルキル基としては、例えば、メチル、エチル、プロピル、イソプロピル、ブチル、ヘキシル、デシル基などのＣ1-10アルキル基（好ましくは、Ｃ1-5アルキル基）などが挙げられる。Ｘ1等におけるハロアルキル基としては、例えば、クロロメチル、トリフルオロメチル、ペンタフルオロエチル基などのＣ1-10ハロアルキル基（好ましくは、Ｃ1-5ハロアルキル基）が挙げられる。Ｘ1等におけるアリール基としては、例えば、フェニル、ナフチル基などが挙げられる。アリール基の芳香環は、例えば、フッ素原子などのハロゲン原子、メチル基などのＣ1-4アルキル基、トリフルオロメチル基などＣ1-5ハロアルキル基、ヒドロキシル基、メトキシ基などのＣ1-4アルコキシ基、アミノ基、ジアルキルアミノ基、カルボキシル基、メトキシカルボニル基などのアルコキシカルボニル基、ニトロ基、シアノ基、アセチル基などのアシル基等の置換基を有していてもよい。
【００３６】
Ｘ1等におけるヒドロキシル基、ヒドロキシメチル基、カルボキシル基、スルホ基、アミノ基等の保護基としては、有機合成の分野で慣用の保護基を使用できる。Ｘ1等におけるアシル基としては、例えば、ホルミル、アセチル、プロピオニル、ブチリル、イソブチリル、ピバロイル基などのＣ1-6脂肪族アシル基；アセトアセチル基；ベンゾイル基などの芳香族アシル基などが挙げられる。アシル基の保護基としては有機合成分野で慣用の保護基を使用できる。アシル基の保護された形態としては、例えば、アセタール（ヘミアセタールを含む）などが挙げられる。
【００３７】
Ｘ1が２以上の場合、それらが互いに結合して、式（６）中のシクロヘキサン環を構成する炭素原子と共に形成する４員以上の環としては、例えば、シクロペンタン環、シクロヘキサン環、パーヒドロナフタレン環（デカリン環）などの脂環式炭素環；γ−ブチロラクトン環、δ−バレロラクトン環などのラクトン環などが挙げられる。
【００３８】
ａ、ｂ、ｃ、ｄ、ｅ、ｆ、ｇ、ｈは、例えば０〜５の整数、好ましくは０〜３の整数である。
【００３９】
Ｗ1は２価の炭化水素基を示す。２価の炭化水素基には、２価の脂肪族炭化水素基、２価の脂環式炭化水素基、２価の芳香族炭化水素基及びこれらが２以上結合した炭化水素基が含まれる。これらの炭化水素基には１価の炭化水素基（脂肪族炭化水素基、脂環式炭化水素基、芳香族炭化水素基又はこれらが２以上結合した炭化水素基）が１又は２以上結合していてもよい。また、２価の炭化水素基には置換基を有する炭化水素基も含まれる。置換基としては、前記環Ｚの置換基Ｘ1等と同様の基が挙げられる。
【００４０】
２価の炭化水素基の代表的な例として、例えば、メチレン、メチルメチレン、エチルメチレン、ジメチルメチレン、エチルメチルメチレン、エチレン、トリメチレン、テトラメチレン基などのアルキレン基；プロペニレン基などのアルケニレン基；１，３−シクロペンチレン、１，２−シクロへキシレン、１，３−シクロへキシレン、１，４−シクロへキシレン基などのシクロアルキレン基；シクロペンチリデン、シクロヘキシリデン基などのシクロアルキリデン基；フェニレン基などのアリレン基；ベンジリデン基などが挙げられる。
【００４１】
Ｗ1の好ましい例には、例えば、下記式（14）
【化７】
2005126395.tif 000008
（式中、Ｒ7及びＲ8は、同一又は異なって、水素原子又は炭化水素基を示す。Ｒ7及びＲ8は、互いに結合して、隣接する炭素原子と共に脂環式環を形成していてもよい）
で表される基が含まれる。
【００４２】
Ｒ7、Ｒ8における炭化水素基としては、Ｒ1等における炭化水素基と同様の基が挙げられる。前記炭化水素基には置換基を有する炭化水素基も含まれる。置換基としては、前記Ｒ1等における炭化水素基が有していてもよい置換基と同様の基、あるいは前記環Ｚの置換基Ｘ1等と同様の基が例示される。
【００４３】
好ましいＲ7、Ｒ8には、水素原子；メチル、エチル、プロピル、イソプロピル、ブチル基等のＣ1-10アルキル基（特に、Ｃ1-5アルキル基）；シクロペンチル基、シクロヘキシル基等の置換基を有していてもよいシクロアルキル基；ノルボルナン−２−イル基、アダマンタン−１−イル基などの置換基を有していてもよい橋かけ環式基などが含まれる。シクロアルキル基や橋かけ環式基が有していてもよい置換基として、例えば前記置換基Ｘ1等と同様の、ハロゲン原子、アルキル基、ハロアルキル基、アリール基、保護基で保護されていてもよいヒドロキシル基、保護基で保護されていてもよいヒドロキシメチル基、保護基で保護されていてもよいアミノ基、保護基で保護されていてもよいカルボキシル基、保護基で保護されていてもよいスルホ基、オキソ基、ニトロ基、シアノ基、保護基で保護されていてもよいアシル基などが挙げられる。
【００４４】
ｍは好ましくは１〜４の整数、さらに好ましくは１〜３の整数である。
【００４５】
式（５）で表されるヒドロキシ化合物の代表的な例には以下の化合物が含まれる。環Ｚが式（６）で表される基であるヒドロキシ化合物として、例えば、１，２−シクロヘキサンジオール、１，３−シクロヘキサンジオール、１，４−シクロヘキサンジオール、シス−３，３，５−トリメチル−１−シクロヘキサノール、トランス−３，３，５−トリメチル−１−シクロヘキサノール、２−イソプロピル−５−メチル−１−シクロヘキサノール（メントール）、２−ヒドロキシ−７−オキサビシクロ［３．２．１］オクタン−６−オンなどが挙げられる。
【００４６】
環Ｚが式（７）で表される基であるヒドロキシ化合物として、例えば、２−メチル−２−アダマンタノール、１，３−アダマンタンジオール、１，３，５−アダマンタントリオール、１，３，５，７−アダマンタンテトラオール、３，５−ジメチル−１−アダマンタノール、５，７−ジメチル−１，３−アダマンタンジオール、４−オキソ−１−アダマンタノール、３−ヒドロキシ−α，α−ジメチル−１−アダマンタンメタノール、１−アダマンタンメタノール、α，α−ジメチル−１−アダマンタンメタノール、α，α，α′，α′−テトラメチル−１，３−アダマンタンジメタノールなどが挙げられる。
【００４７】
環Ｚが式（８）で表される基であるヒドロキシ化合物として、例えば、２，５−ノルボルナンジオール、２，３−ノルボルナンジオール、５−メトキシカルボニル−２−ヒドロキシノルボルナン、α−メチル−α−（ノルボルナン−２−イル）−２−ノルボルナンメタノール、２−ノルボルナンメタノール、α，α−ジメチル−２−ノルボルナンメタノール、３，４−ジヒドロキシテトラシクロ［４．４．０．１2,5．１7,10］ドデカン、３，８−ジヒドロキシテトラシクロ［４．４．０．１2,5．１7,10］ドデカン、３−テトラシクロ［４．４．０．１2,5．１7,10］ドデカンメタノール、８−ヒドロキシ−３−テトラシクロ［４．４．０．１2,5．１7,10］ドデカンメタノール、９−ヒドロキシ−３−テトラシクロ［４．４．０．１2,5．１7,10］ドデカンメタノールなどが挙げられる。
【００４８】
環Ｚが式（９）で表される基であるヒドロキシ化合物として、例えば、８−ヒドロキシ−４−オキサトリシクロ［５．２．１．０2,6］デカン−３，５−ジオン、４−ヒドロキシ−１１−オキサペンタシクロ［６．５．１．１3,6．０2,7．０9,13］ペンタデカン−１０，１２−ジオンなどが挙げられる。
【００４９】
環Ｚが式（10）で表される基であるヒドロキシ化合物として、例えば、α−ヒドロキシ−γ，γ−ジメチル−γ−ブチロラクトン、α−ヒドロキシ−α，γ，γ−トリメチル−γ−ブチロラクトン、α−ヒドロキシ−γ，γ−ジメチル−β−メトキシカルボニル−γ−ブチロラクトン、８−ヒドロキシ−４−オキサトリシクロ［５．２．１．０2,6］デカン−３−オン、９−ヒドロキシ−４−オキサトリシクロ［５．２．１．０2,6］デカン−３−オン、８，９−ジヒドロキシ−４−オキサトリシクロ［５．２．１．０2,6］デカン−３−オンなどが挙げられる。
【００５０】
環Ｚが式（11）で表される基であるヒドロキシ化合物として、例えば、４−ヒドロキシ−２，７−ジオキサビシクロ［３．３．０］オクタン−３，６−ジオンなどが挙げられる。
【００５１】
環Ｚが式（12）で表される基であるヒドロキシ化合物として、例えば、５−ヒドロキシ−３−オキサトリシクロ［４．２．１．０4,8］ノナン−２−オン、５−ヒドロキシ−５−メチル−３−オキサトリシクロ［４．２．１．０4,8］ノナン−２−オン、５−ヒドロキシ−９−メチル−３−オキサトリシクロ［４．２．１．０4,8］ノナン−２−オンなどが挙げられる。
【００５２】
環Ｚが式（13）で表される基であるヒドロキシ化合物として、例えば、６−ヒドロキシ−３−オキサトリシクロ［４．３．１．１4,8］ウンデカン−２−オン、６，８−ジヒドロキシ−３−オキサトリシクロ［４．３．１．１4,8］ウンデカン−２−オンなどが挙げられる。
【００５３】
式（５）で表されるヒドロキシ化合物から得られるビニルエーテル化合物は、脂環式骨格又はラクトン骨格を有するため、ポリマーの構成モノマーとして用いた場合、透明性、ドライエッチング耐性、基板密着性等の機能を付与できることから、特にレジスト用樹脂の原料モノマーとして有用である。
【００５４】
さらに、好ましいヒドロキシ化合物には、下記式（15）
【化８】
2005126395.tif 000009
（式中、Ｒ9、Ｒ10、Ｒ11、Ｒ12は、同一又は異なって、水素原子、又は置換若しくは非置換の炭化水素基を示す。Ｗ2は単結合又は連結基を示す。Ａｒは２価の芳香族炭化水素基を示す。ｓは０〜４の整数、ｔは０〜４の整数、ｕは１〜６の整数、ｖは０〜５の整数、ｗは０又は１を示す。式中に示されるｓ個の基、ｔ個の基、ｕ個の基、ｖ個の基は、複数個の場合、それぞれ、同一であっても異なっていてもよい）
で表される芳香族系ビニルエーテル化合物が含まれる。
【００５５】
式（15）中、Ｒ9、Ｒ10、Ｒ11、Ｒ12における炭化水素基には、脂肪族炭化水素基、脂環式炭化水素基、芳香族炭化水素基、これらが複数個結合した基が含まれる。脂肪族炭化水素基としては、例えば、メチル、エチル、プロピル、イソプロピル、ブチル、ヘキシル基などの直鎖状又は分岐鎖状のアルキル基（例えば、炭素数１〜６程度のアルキル基など）；ビニル、アリル基などのアルケニル基（例えば、炭素数２〜６程度のアルケニル基など）；プロピニル基などのアルキニル基（例えば、炭素数２〜６程度のアルキニル基など）が挙げられる。脂環式炭化水素基としては、例えば、シクロプロピル、シクロペンチル、シクロヘキシル基などの３〜１５員程度の単環又は多環の脂環式炭化水素基が挙げられる。芳香族炭化水素基としては、例えば、フェニル、ナフチル基などの炭素数６〜２０程度の単環又は多環の芳香族炭化水素基が挙げられる。脂肪族炭化水素基等が複数個結合した基として、例えば、ベンジル、２−フェニルエチル基等のアラルキル基などが挙げられる。
【００５６】
これらの炭化水素基は、種々の置換基、例えば、ハロゲン原子、オキソ基、ヒドロキシル基、置換オキシ基（例えば、アルコキシ基、アリールオキシ基、アラルキルオキシ基、アシルオキシ基など）、カルボキシル基、置換オキシカルボニル基（アルコキシカルボニル基、アリールオキシカルボニル基、アラルキルオキシカルボニル基など）、置換又は無置換カルバモイル基、シアノ基、ニトロ基、置換又は無置換アミノ基、スルホ基、複素環式基などを有していてもよい。前記ヒドロキシル基、カルボキシル基、アミノ基などは有機合成の分野で慣用の保護基で保護されていてもよい。
【００５７】
Ｒ9とＲ10、Ｒ11とＲ12は、互いに結合して、隣接する炭素原子と共に環を形成していてもよい。このような環として、例えば、シクロプロパン環、シクロブタン環、シクロペンタン環、シクロヘキサン環などの３〜８員程度のシクロアルカン環などが挙げられる。
【００５８】
Ｒ9、Ｒ10、Ｒ11、Ｒ12としては、水素原子；メチル、エチル基等の炭素数１〜４のアルキル基；３〜６員のシクロアルキル基；置換若しくは非置換のフェニル基などが好ましく、特に、水素原子又はメチル基が好ましい。
【００５９】
式（15）中、Ｗ2における連結基としては、２価の基であればよく、例えば、アルキレン基、アルケニレン基、アリレン基、酸素原子（エーテル結合）、イオウ原子（チオエーテル結合）、置換基を有していてもよい−ＮＨ−基、カルボニル基、チオカルボニル基、スルホニル基（−ＳＯ2−）、エステル結合（−ＣＯＯ−）、アミド結合（−ＣＯＮＨ−）、これらが複数個結合した２価の基などが挙げられる。前記アルキレン基には、例えば、メチレン、エチレン、プロピレン、ジメチルメチレン、トリメチレン、テトラメチレン、ペンタメチレン、ヘキサメチレン基などの炭素数１〜６程度の直鎖状又は分岐鎖状のアルキレン基が含まれる。Ｗ2としては、単結合、炭素数１〜４の直鎖状又は分岐鎖状のアルキレン基、アリレン基、酸素原子、イオウ原子、カルボニル基、チオカルボニル基、スルホニル基などが特に好ましい。
【００６０】
Ａｒとして示される２価の芳香族炭化水素基（アリレン基）としては、フェニレン基、ナフチレン基などが挙げられる。２価の芳香族炭化水素基を構成する芳香環は置換基を有していてもよい。このような置換基としては、例えば、ハロゲン原子、アルキル基（例えば、メチル、エチル、プロピル、ブチル基などの炭素数１〜４のアルキル基等）、アルケニル基（例えば、ビニル、アリル基などの炭素数２〜４のアルケニル基等）、ハロアルキル基（例えば、クロロメチル、トリフルオロメチル基などの炭素数１〜３のハロアルキル基等）、アリール基（例えば、フェニル基、ナフチル基等）、アシル基（アセチル基などの炭素数１〜６程度のアシル基等）、アシルオキシ基（アセトキシ基などの炭素数１〜６程度のアシルオキシ基等）、アルコキシ基（メトキシ、エトキシ基などの炭素数１〜６程度のアルコキシ基等）、ヒドロキシル基、ヒドロキシメチル基、置換又は無置換アミノ基、カルボキシル基、スルホ基、ニトロ基、シアノ基などが挙げられる。ヒドロキシル基、ヒドロキシメチル基、アミノ基、カルボキシル基などは有機合成の分野で慣用の保護基で保護されていてもよい。なお、置換基が複数個ある場合、これらの置換基は結合して芳香環を構成する炭素原子と共に脂環式環を形成していてもよい。
【００６１】
式（15）中、ｓ、ｔとしては０〜２の整数（特に０又は１）が好ましく、ｕ、ｖとしては１〜３の整数が好ましい。
【００６２】
式（15）で表される代表的な化合物として下記の化合物が例示される。
（ａ）ｗ＝０、ｓ＝０である化合物：ハイドロキノン、レゾルシノール、カテコール、１，３，５−トリヒドロキシベンゼン、１，５−ジヒドロキシナフタレンなど
（ｂ）ｗ＝０、ｓ＝１、ｕ＝１である化合物：（１−ヒドロキシ−１−メチルエチル）ベンゼン、１−（１−ヒドロキシ−１−メチルエチル）−４−メチルベンゼン、１−（１−ヒドロキシ−１−メチルエチル）ナフタレンなど
（ｃ）ｗ＝０、ｓ＝１、ｕ＝２〜６である化合物：１，２−（又は１，３−、１，４−）ビス（ヒドロキシメチル）ベンゼン、１，２−（又は１，３−、１，４−）ビス（１−ヒドロキシ−１−メチルエチル）ベンゼン、１，２−（又は１，３−、１，４−）ビス（１−ヒドロキシ−１−フェニルエチル）ベンゼン、１，２，３−（又は１，２，４−、１，３，５）トリス（ヒドロキシメチル）ベンゼン、１，５−ビス（ヒドロキシメチル）ナフタレン、１，５−ビス（１−ヒドロキシ−１−メチルエチル）ナフタレンなど
（ｄ）ｗ＝０、ｓ＝２〜４の整数である化合物：２−ヒドロキシエチルベンゼン、３−ヒドロキシプロピルベンゼンなど
（ｅ）ｗ＝１、ｓ＝ｔ＝０である化合物：３，３′，５，５′−テトラキス（ヒドロキシ）ビフェニル、ビス（３，５−ジヒドロキシフェニル）メタン、２，２−ビス（３，５−ジヒドロキシフェニル）プロパン、（２，４−ジヒドロキシフェニル）−フェニル−ケトン、ビス（２−ヒドロキシフェニル）ケトン、４，４′−（ジヒドロキシ）ジフェニルスルホン、４，４′−（ジヒドロキシ）ジフェニルスルホン、（２，４−ジヒドロキシフェニル）−（４−ヒドロキシフェニル）−ケトン、ビス（２，４−ジヒドロキシフェニル）ケトン、２，２′−ジヒドロキシ−１，１′−ビナフタレンなど
（ｆ）ｗ＝１で且つｓ及びｔが１〜４の整数である化合物：４，４′−ビス（１−ヒドロキシ−１−メチルエチル）ビフェニル、ビス［４−（１−ヒドロキシ−１−メチルエチル）フェニル］メタン、２，２−ビス［４−（１−ヒドロキシ−１−メチルエチル）フェニル］プロパン、ビス［４−（１−ヒドロキシ−１−メチルエチル）フェニル］エーテル、ビス［４−（１−ヒドロキシ−１−メチルエチル）フェニル］ケトンなど
【００６３】
式（15）で表されるヒドロキシ化合物から得られるビニルエーテル化合物はカチオン重合用硬化剤等として有用であり、特にビニル基を複数個有するビニルエーテル化合物は高い耐溶剤性を付与できるため、架橋用樹脂の原料モノマーとして有用である。
【００６４】
［反応］
式（１）で表されるビニルエステル化合物と式（２）で表されるヒドロキシ化合物との反応は、溶媒の存在下又は非存在下で行われる。前記溶媒としては、例えば、ヘキサン、ヘプタン、オクタンなどの脂肪族炭化水素；シクロヘキサンなどの脂環式炭化水素；ベンゼン、トルエン、キシレン、エチルベンゼンなどの芳香族炭化水素；クロロホルム、ジクロロメタン、１，２−ジクロロエタンなどのハロゲン化炭化水素；ジエチルエーテル、ジメトキシエタン、テトラヒドロフラン、ジオキサンなどのエーテル；アセトン、メチルエチルケトンなどのケトン；酢酸メチル、酢酸エチル、酢酸イソプロピル、酢酸ブチルなどのエステル；Ｎ，Ｎ−ジメチルホルムアミド、Ｎ，Ｎ−ジメチルアセトアミドなどのアミド；アセトニトリル、プロピオニトリル、ベンゾニトリルなどのニトリルなどが挙げられる。これらの溶媒は単独で又は２種以上を混合して用いられる。
【００６５】
式（１）で表されるビニルエステル化合物の使用量は、式（２）で表されるヒドロキシ化合物１当量（エーテル化すべきヒドロキシ基１モル）に対して、例えば０．８〜１０当量、好ましくは１〜５当量、さらに好ましくは１〜２．５当量、特に好ましくは１〜１．２５当量程度である。式（１）で表されるビニルエステル化合物を大過剰量用いてもよい。
【００６６】
本発明では、反応を塩基の存在下で行う。塩基としては、例えば、水酸化リチウム、水酸化ナトリウム、水酸化カリウム、水酸化セシウムなどのアルカリ金属水酸化物；水酸化マグネシウム、水酸化カルシウム、水酸化バリウムなどのアルカリ土類金属水酸化物；炭酸リチウム、炭酸ナトリウム、炭酸カリウム、炭酸セシウムなどのアルカリ金属炭酸塩；炭酸マグネシウムなどのアルカリ土類金属炭酸塩；炭酸水素リチウム、炭酸水素ナトリウム、炭酸水素カリウム、炭酸水素セシウムなどのアルカリ金属炭酸水素塩などが挙げられる。
【００６７】
塩基の使用量は、式（２）で表されるヒドロキシ化合物１当量（エーテル化すべきヒドロキシ基１モル）に対して、例えば０．０１〜３当量、好ましくは０．１〜２当量、さらに好ましくは０．１５〜１．３当量程度である。
【００６８】
反応は重合禁止剤の存在下で行ってもよい。反応温度は、反応成分や触媒の種類などに応じて適宜選択でき、例えば５０〜１７０℃、好ましくは７０〜１５０℃、さらに好ましくは９０〜１３０℃程度である。反応は常圧で行ってもよく、減圧又は加圧下で行ってもよい。反応の雰囲気は反応を阻害しない限り特に限定されず、例えば、空気雰囲気、窒素雰囲気、アルゴン雰囲気などの何れであってもよい。
【００６９】
また、反応はバッチ式、セミバッチ式、連続式などの何れの方法で行うこともできる。例えば、式（１）で表されるビニルエステル化合物、式（２）で表されるヒドロキシ化合物、遷移元素化合物触媒、及び塩基の１又は２以上を系内に連続的又は間欠的に供給しながら反応を行うことができる。特に、式（１）で表されるビニルエステル化合物を系内に連続的又は間欠的に供給すると、目的化合物の収率が向上する場合が多い。
【００７０】
遷移元素化合物触媒は、加熱下で系内に添加するのが好ましい。このようにして反応を行うと、触媒活性が維持され、反応が円滑に進行し、目的化合物の収率をより向上させることができる。前記触媒を系内に添加する際の反応系の温度は、より好ましくは５０℃以上（例えば５０℃〜反応温度）である。触媒を含む溶液を例えば室温から徐々に所望の反応温度まで昇温させて反応を行うと、触媒が失活するためか、反応速度が低下する傾向となる。
【００７１】
本発明の重要な特徴は、反応を、副生する水を除去しながら行う点にある。式（１）で表されるビニルエステル化合物と式（２）で表されるヒドロキシ化合物とを反応させると、目的物であるビニルエーテル化合物と、式（１）のビニルエステル化合物に対応するカルボン酸（ＲＣＯＯＨ）が生成するが、このカルボン酸は系内の塩基によって捕捉され、結果として、カルボン酸の塩と水が副生する。本発明では、この副生した水を除去しながら反応を行う。この操作によりビニルエーテル化合物の収率が飛躍的に向上する。なお、副生した水が系内にそのまま存在すると、触媒の失活や原料成分の分解によるためか、目的物を高い収率で得ることができない。
【００７２】
水を除去する方法としては、特に限定されないが、例えば、還流下に反応を行い、（ｉ）水を好ましくは反応溶媒とともに系外に留去する方法、（ii）モレキュラーシーブ、無水硫酸ナトリウム、無水硫酸マグネシウムなどの脱水剤を系内に存在させて水を捕捉する方法、（iii）前記脱水剤を充填した充填カラム等の脱水ゾーンを別途設け、これに反応液の一部を循環させる方法などが挙げられる。前記（ｉ）の方法において、水を反応溶媒とともに系外に留去する場合の反応溶媒としては、水と共沸し且つ水と分液可能な溶媒、例えば、ベンゼン、トルエン、キシレン、ヘキサン、シクロヘキサンなどが好ましい。式（１）で表されるビニルエステル化合物を、水とともに留去する反応溶媒として用いることもできる。水とともに留去した溶媒は、水と分離した後、反応系に戻すことができる。
【００７３】
本発明の方法では、反応により、温和な条件下で、対応する式（３）で表されるビニルエーテル化合物が生成する。式（３）中、Ｒ5は前記に同じである。ｋはＲ5に結合している基：−ＯＲ6の個数を意味し、自然数を示す。Ｒ6は水素原子又は前記式（４）で表される基を示す。ｋ個のＲ6のうち少なくとも１つ（１又は２以上）は式（４）で表される基である。目的化合物である式（３）の化合物中の式（４）で表される基（置換又は非置換のビニル基）の個数は、式（１）の化合物と式（２）の化合物との割合、塩基の量、触媒の量、反応温度、反応時間等を適宜調節することによりコントロールできる。
【００７４】
反応終了後、反応生成物は、例えば、濾過、濃縮、蒸留、抽出、晶析、再結晶、カラムクロマトグラフィーなどの分離手段や、これらを組み合わせた分離手段により分離精製できる。こうして得られる式（３）で表されるビニルエーテル化合物は、医薬品や農薬等の精密化学品の原料；レジスト用樹脂、光学樹脂、透明性樹脂、架橋性樹脂などのポリマーの原料、カチオン重合用硬化剤などとして使用できる。
【実施例】
【００７５】
以下に、実施例に基づいて本発明をより詳細に説明するが、本発明はこれらの実施例により限定されるものではない。
【００７６】
実施例１
冷却管、及び凝縮液を分液させ、有機層を反応容器に戻し、水層を系外に排出するためのデカンターを取り付けた２００ｍｌ反応容器に、ジ−μ−クロロビス（１，５−シクロオクタジエン）二イリジウム（Ｉ）［Ｉｒ（ｃｏｄ）Ｃｌ］2（１３４．２ｍｇ、０．２ｍｍｏｌ）、炭酸ナトリウム（１２．７ｇ、０．１２ｍｏｌ）、１，４−シクロヘキサンジオール（１１．６ｇ、０．１ｍｏｌ）、プロピオン酸ビニル（２５ｇ、０．２５ｍｏｌ）、及びトルエン（６０ｍｌ）を仕込んだ後、徐々に温度を上げて還流させた。還流下、副生する水をデカンターで除去しながら、５時間反応させた。反応液をガスクロマトグラフィーにより分析したところ、１，４−シクロヘキサンジオールの転化率は９４％であり、１，４−シクロヘキサンジオールジビニルエーテルが７４％、１，４−シクロヘキサンジオールモノビニルエーテルが１０％の収率で生成していた。
【００７７】
実施例２
冷却管、及び凝縮液を分液させ、有機層を反応容器に戻し、水層を系外に排出するためのデカンターを取り付けた２００ｍｌ反応容器に、炭酸ナトリウム（１２．７ｇ、０．１２ｍｏｌ）、１，４−シクロヘキサンジオール（１１．６ｇ、０．１ｍｏｌ）、プロピオン酸ビニル（２５ｇ、０．２５ｍｏｌ）、及びトルエン（６０ｍｌ）を仕込んだ後、徐々に温度を上げて還流させた。ここに、ジ−μ−クロロビス（１，５−シクロオクタジエン）二イリジウム（Ｉ）［Ｉｒ（ｃｏｄ）Ｃｌ］2（１３４．２ｍｇ、０．２ｍｍｏｌ）を添加し、還流下、副生する水をデカンターで除去しながら、５時間反応させた。反応液をガスクロマトグラフィーにより分析したところ、１，４−シクロヘキサンジオールの転化率は９６％であり、１，４−シクロヘキサンジオールジビニルエーテルが８６％、１，４−シクロヘキサンジオールモノビニルエーテルが２％の収率で生成していた。
【００７８】
実施例３
冷却管、及び凝縮液を分液させ、有機層を反応容器に戻し、水層を系外に排出するためのデカンターを取り付けた２００ｍｌ反応容器に、炭酸ナトリウム（６．３６ｇ、０．０６ｍｏｌ）、１−オクタノール（１３ｇ、０．１ｍｏｌ）、プロピオン酸ビニル（１５ｇ、０．１５ｍｏｌ）、及びトルエン（６０ｍｌ）を仕込んだ後、徐々に温度を上げて還流させた。ここに、ジ−μ−クロロビス（１，５−シクロオクタジエン）二イリジウム（Ｉ）［Ｉｒ（ｃｏｄ）Ｃｌ］2（６７．１ｍｇ、０．１ｍｍｏｌ）を添加し、還流下、副生する水をデカンターで除去しながら、３時間反応させた。反応液をガスクロマトグラフィーにより分析したところ、１−オクタノールの転化率は９５％であり、（１−オクチル）−ビニルエーテルが９０％の収率で生成していた。
【００７９】
比較例１
冷却管を取り付けた２００ｍｌ反応容器に、炭酸ナトリウム（６．３６ｇ、０．０６ｍｏｌ）、１−オクタノール（１３ｇ、０．１ｍｏｌ）、プロピオン酸ビニル（１５ｇ、０．１５ｍｏｌ）、及びトルエン（６０ｍｌ）を仕込んだ後、徐々に温度を上げて還流させた。ここに、ジ−μ−クロロビス（１，５−シクロオクタジエン）二イリジウム（Ｉ）［Ｉｒ（ｃｏｄ）Ｃｌ］2（６７．１ｍｇ、０．１ｍｍｏｌ）を添加し、還流下、５時間反応させた。反応液をガスクロマトグラフィーにより分析したところ、１−オクタノールの転化率は１５％であり、（１−オクチル）−ビニルエーテルが１４％の収率で生成していた。
【００８０】
実施例４
冷却管、及び凝縮液を分液させ、有機層を反応容器に戻し、水層を系外に排出するためのデカンターを取り付けた２００ｍｌ反応容器に、炭酸ナトリウム（６．３６ｇ、０．０６ｍｏｌ）、１−オクタノール（１３ｇ、０．１ｍｏｌ）、酢酸ビニル（１２．９ｇ、０．１５ｍｏｌ）、及びトルエン（６０ｍｌ）を仕込んだ後、徐々に温度を上げて還流させた。ここに、ジ−μ−クロロビス（１，５−シクロオクタジエン）二イリジウム（Ｉ）［Ｉｒ（ｃｏｄ）Ｃｌ］2（６７．１ｍｇ、０．１ｍｍｏｌ）を添加し、還流下、副生する水をデカンターで除去しながら、７時間反応させた。反応液をガスクロマトグラフィーにより分析したところ、１−オクタノールの転化率は８６％であり、（１−オクチル）−ビニルエーテルが８０％の収率で生成していた。
【００８１】
実施例５
冷却管、及び凝縮液を分液させ、有機層を反応容器に戻し、水層を系外に排出するためのデカンターを取り付けた３００ｍｌのオートクレーブに、炭酸ナトリウム（９．５４ｇ、０．０９ｍｏｌ）、１−オクタノール（１９．５ｇ、０．１５ｍｏｌ）、酢酸ビニル（１９．４ｇ、０．２３ｍｏｌ）、及びトルエン（９０ｍｌ）を仕込んだ後、徐々に温度を上げて液温を１００℃とした。ここに、ジ−μ−クロロビス（１，５−シクロオクタジエン）二イリジウム（Ｉ）［Ｉｒ（ｃｏｄ）Ｃｌ］2（１００．７ｍｇ、０．１５ｍｍｏｌ）を添加した。密閉系で、液温１００℃で還流下、副生する水をデカンターで除去しながら、３時間反応させた。反応液をガスクロマトグラフィーにより分析したところ、１−オクタノールの転化率は９５％であり、（１−オクチル）−ビニルエーテルが９０％の収率で生成していた。
【００８２】
実施例６
冷却管、及び凝縮液を分液させ、有機層を反応容器に戻し、水層を系外に排出するためのデカンターを取り付けた２００ｍｌ反応容器に、炭酸ナトリウム（１２．７ｇ、０．１２ｍｏｌ）、１，４−シクロヘキサンジオール（１１．６ｇ、０．１ｍｏｌ）、酢酸ビニル（２１ｇ、０．２５ｍｏｌ）、及びトルエン（６０ｍｌ）を仕込んだ後、徐々に温度を上げて還流させた。ここに、ジ−μ−クロロビス（１，５−シクロオクタジエン）二イリジウム（Ｉ）［Ｉｒ（ｃｏｄ）Ｃｌ］2（１３４．２ｍｇ、０．２ｍｍｏｌ）を添加し、還流下、副生する水をデカンターで除去しながら、１０時間反応させた。反応液をガスクロマトグラフィーにより分析したところ、１，４−シクロヘキサンジオールの転化率は９２％であり、１，４−シクロヘキサンジオールジビニルエーテルが８１％、１，４−シクロヘキサンジオールモノビニルエーテルが６％の収率で生成していた。
【００８３】
実施例７
冷却管、及び凝縮液を分液させ、有機層を反応容器に戻し、水層を系外に排出するためのデカンターを取り付けた３００ｍｌのオートクレーブに、炭酸ナトリウム（１２．７ｇ、０．１２ｍｏｌ）、１，４−シクロヘキサンジオール（１１．６ｇ、０．１ｍｏｌ）、酢酸ビニル（２１ｇ、０．２５ｍｏｌ）、及びトルエン（９０ｍｌ）を仕込んだ後、徐々に温度を上げて液温を１００℃とした。ここに、ジ−μ−クロロビス（１，５−シクロオクタジエン）二イリジウム（Ｉ）［Ｉｒ（ｃｏｄ）Ｃｌ］2（１３４．２ｍｇ、０．２ｍｍｏｌ）を添加した。密閉系で、液温１００℃で還流下、副生する水をデカンターで除去しながら、５時間反応させた。反応液をガスクロマトグラフィーにより分析したところ、１，４−シクロヘキサンジオールの転化率は９９％であり、１，４−シクロヘキサンジオールジビニルエーテルが８７％、１，４−シクロヘキサンジオールモノビニルエーテルが１％の収率で生成していた。
【００８４】
実施例８
冷却管を取り付けた２００ｍｌ反応容器に、炭酸ナトリウム（６．３６ｇ、０．０６ｍｏｌ）、１−オクタノール（１３ｇ、０．１ｍｏｌ）、プロピオン酸ビニル（１５ｇ、０．１５ｍｏｌ）、トルエン（６０ｍｌ）、及びモレキュラーシーブス４Ａ（１０ｇ）を仕込んだ後、徐々に温度を上げて還流させた。ここに、ジ−μ−クロロビス（１，５−シクロオクタジエン）二イリジウム（Ｉ）［Ｉｒ（ｃｏｄ）Ｃｌ］2（６７．１ｍｇ、０．１ｍｍｏｌ）を添加し、還流下、３時間反応させた。反応液をガスクロマトグラフィーにより分析したところ、１−オクタノールの転化率は９２％であり、（１−オクチル）−ビニルエーテルが９１％の収率で生成していた。
【００８５】
実施例９
冷却管を取り付けた２００ｍｌ反応容器に、炭酸ナトリウム（６．３６ｇ、０．０６ｍｏｌ）、１−オクタノール（１３ｇ、０．１ｍｏｌ）、プロピオン酸ビニル（１５ｇ、０．１５ｍｏｌ）、トルエン（６０ｍｌ）、及び無水硫酸ナトリウム（１５ｇ）を仕込んだ後、徐々に温度を上げて還流させた。ここに、ジ−μ−クロロビス（１，５−シクロオクタジエン）二イリジウム（Ｉ）［Ｉｒ（ｃｏｄ）Ｃｌ］2（６７．１ｍｇ、０．１ｍｍｏｌ）を添加し、還流下、３時間反応させた。反応液をガスクロマトグラフィーにより分析したところ、１−オクタノールの転化率は９７％であり、（１−オクチル）−ビニルエーテルが８８％の収率で生成していた。
【００８６】
実施例１０
冷却管、及び凝縮液を分液させ、有機層を反応容器に戻し、水層を系外に排出するためのデカンターを取り付けた２００ｍｌ反応容器に、炭酸ナトリウム（６．３６ｇ、０．０６ｍｏｌ）、１−オクタノール（１３ｇ、０．１ｍｏｌ）、プロピオン酸ビニル（１５ｇ、０．１５ｍｏｌ）、及びトルエン（６０ｍｌ）を仕込んだ後、徐々に温度を上げて還流させた。ここに、ジ−μ−クロロビス（１，５−シクロオクタジエン）二イリジウム（Ｉ）［Ｉｒ（ｃｏｄ）Ｃｌ］2（６７．１ｍｇ、０．１ｍｍｏｌ）を添加し、還流下、副生する水をデカンターで除去しながら、３時間反応させた。反応液をガスクロマトグラフィーにより分析したところ、１−オクタノールの転化率は９７％であり、（１−オクチル）−ビニルエーテルが８６％の収率で生成していた。